(57)【要約】【課題】アルミニウム箔に遜色のない優れた光沢性を有する積層体、及びチューブ容器を提供する。【解決手段】チューブ容器の胴部を構成する積層体２０は、外層から順に少なくとも、印刷基材層２１と、シーラント層２２と、金属蒸着層２３と、中間層２４と、バリア層２５と、シーラント層２６とを含む。印刷基材層２１は、ポリエチレン層で、印刷層２７は、印刷基材層２１の外側であっても良く、金属蒸着層２３は、アルミニウムの蒸着されたポリエチレンテレフタラート層であっても良い。【選択図】図２
2017114508.tif 000002
【特許請求の範囲】
【請求項１】
チューブ容器の胴部を構成する積層体であって、
前記積層体は、外層から順に少なくとも、
印刷基材層と、
シーラント層と、
金属蒸着層と、
中間層と、
バリア層と、
シーラント層と
を含むことを特徴とする
積層体。
【請求項２】
前記印刷基材層は、ポリエチレン層で、印刷層は、前記印刷基材層の外側であることを特徴とする
請求項１に記載の積層体。
【請求項３】
前記金属蒸着層は、金属の蒸着されたポリエチレンテレフタラート層、若しくは金属蒸着ポリプロピレン層であることを特徴とする
請求項１乃至２のいずれか１項に記載の積層体。
【請求項４】
胴部が、積層体によって構成されるチューブ容器であって、
前記積層体は、外層から順に少なくとも、
印刷基材層と、
シーラント層と、
金属蒸着層と、
中間層と、
バリア層と、
シーラント層と
を含むことを特徴とする
チューブ容器。
【請求項５】
前記印刷基材層は、ポリエチレン層で、印刷層は、前記印刷基材層の外側であることを特徴とする
請求項４に記載のチューブ容器。
【請求項６】
前記金属蒸着層は、金属の蒸着されたポリエチレンテレフタラート層、若しくは金属蒸着ポリプロピレン層であることを特徴とする
請求項４乃至５のいずれか１項に記載のチューブ容器。
【発明の詳細な説明】
【技術分野】
【０００１】
本発明は、積層体、及びチューブ容器に関し、より詳細には、変形可能に構成され、チューブ容器に用いられる積層体、及びラミネートされた積層体によって構成され、中身を絞り出すために押しつぶすことが可能なラミネートチューブ容器に関する。
【背景技術】
【０００２】
流動体の中身が絞り出しやすく、容器の外観のデザインが任意に印刷可能であることからラミネートチューブ容器が広く用いられている。このようなラミネートチューブ容器が広まるにつれて、ラミネートチューブ容器には高意匠性、中でも光沢感が求められるようになっている。
【０００３】
特許文献１には、筒状のチューブ体の外周面にラベルが貼着してなる胴部を備えたチューブ容器であって、チューブ体は、ポリオレフィン層及びその外側に設けられたバリア層を有しており、ラベルは、少なくとも一部が金属光沢を有しており、バリア層は、エチレン−ビニルアルコール共重合体又はポリアミドからなり、ポリオレフィン層に、カーボンブラック又は酸化チタンが配合されているチューブ容器が開示されている。
【先行技術文献】
【特許文献】
【０００４】
【特許文献１】特開２０１４−１２９１０３号公報
【発明の概要】
【発明が解決しようとする課題】
【０００５】
特許文献１のチューブ容器によれば、アルミニウム箔などの金属箔を用いることなく、高い遮光性と、高いガスバリア性と、内容物の油性成分や水分に対する高い耐性とを確保することができ、また、容器の外表面の少なくとも一部に金属光沢を持たせることができるとされている。
【０００６】
しかしながら、特許文献１のチューブ容器では、高輝度インキが用いられた印刷が施されたラベルがチューブ体に貼り付けられており、金属光沢を有する別部材のラベルが用いられることによって製造の工程、及び費用が余計にかかってしまう。更に、別部材のラベルは、チューブ容器の使用時に剥離しやすい。更に、高輝度インキでは、表現できる光沢性には限界がある。
【０００７】
一方で、チューブ容器に光沢を持たせるために金属箔が積層されると、チューブ容器の使用時には繰り返される変形によってしわや、割れ、ピンホールが発生しやすく、密封性の低下を招きやすい。更に、チューブ容器に金属が含まれることによってその廃棄時には不都合が生じることもある。
【０００８】
そこで本発明の目的は、アルミニウム箔に遜色のない優れた光沢性を有する積層体、及びチューブ容器を提供することにある。
【課題を解決するための手段】
【０００９】
上記課題を解決するため、本発明は、チューブ容器の胴部を構成する積層体であって、前記積層体は、外層から順に少なくとも、印刷基材層と、シーラント層と、金属蒸着層と、中間層と、バリア層と、シーラント層とを含むことを特徴とする。
【００１０】
更に、前記印刷基材層は、ポリエチレン層で、印刷層は、前記印刷基材層の外側であることを特徴とする。
【００１１】
更に、前記金属蒸着層は、金属の蒸着されたポリエチレンテレフタラート層、若しくは金属蒸着ポリプロピレン層であることを特徴とする。
【００１２】
更に、本発明は、胴部が、積層体によって構成されるチューブ容器であって、前記積層体は、外層から順に少なくとも、印刷基材層と、シーラント層と、金属蒸着層と、中間層と、バリア層と、シーラント層とを含むことを特徴とする。
【００１３】
更に、前記印刷基材層は、ポリエチレン層で、印刷層は、前記印刷基材層の外側であることを特徴とする。
【００１４】
更に、前記金属蒸着層は、金属の蒸着されたポリエチレンテレフタラート層、若しくは金属蒸着ポリプロピレン層であることを特徴とする。
【発明の効果】
【００１５】
本発明によれば、チューブ容器の胴部を構成する積層体であって、積層体は、外層から順に少なくとも、印刷基材層と、シーラント層と、金属蒸着層と、中間層と、バリア層と、シーラント層とを含むので、アルミニウム箔に遜色のない優れた光沢性を有する積層体を提供することができる。
【００１６】
更に、印刷基材層は、ポリエチレン層で、印刷層は、印刷基材層の外側である構成によれば、アルミニウム箔に遜色のない優れた光沢性を有する積層体を提供することができる。
【００１７】
更に、金属蒸着層は、金属の蒸着されたポリエチレンテレフタラート層、若しくは金属蒸着ポリプロピレン層である構成によれば、アルミニウム箔に遜色のない優れた光沢性を有する積層体を提供することができる。
【００１８】
更に、本発明は、胴部が、積層体によって構成されるチューブ容器であって、積層体は、外層から順に少なくとも、印刷基材層と、シーラント層と、金属蒸着層と、中間層と、バリア層と、シーラント層とを含むので、アルミニウム箔に遜色のない優れた光沢性を有するチューブ容器を提供することができる。
【００１９】
更に、印刷基材層は、ポリエチレン層で、印刷層は、印刷基材層の外側である構成によれば、アルミニウム箔に遜色のない優れた光沢性を有するチューブ容器を提供することができる。
【００２０】
更に、金属蒸着層は、金属の蒸着されたポリエチレンテレフタラート層、若しくは金属蒸着ポリプロピレン層である構成によれば、アルミニウム箔に遜色のない優れた光沢性を有するチューブ容器を提供することができる。
【図面の簡単な説明】
【００２１】
【図１】本実施形態に係るチューブ容器の一例が示された側面図である。
【図２】チューブ容器の胴部を構成する積層体の一例の拡大断面が示された概略断面図である。
【図３】第３の実施形態に係る積層体の拡大断面が示された概略断面図である。
【図４】実施例１、及び実施例２に係る積層体の拡大断面が示された概略断面図である。
【図５】比較例１の積層体の拡大断面が示された概略断面図である。
【図６】比較例２の積層体の拡大断面が示された概略断面図である。
【発明を実施するための形態】
【００２２】
以下に、図面を参照しつつ、本発明の実施形態の詳細を説明する。まず、本実施形態に係るチューブ容器について詳細に説明する。図１は、本実施形態に係るチューブ容器１００の一例が示された側面図である。ここでは、説明の便宜上、チューブ容器１００に収容される中身の注出用の開口を有する頭部１が上とされる。
【００２３】
図１に示されるように、チューブ容器１００は、頭部１と、中身を収容する筒状の胴部１０とを有する。頭部１は、円筒状の口部２と、口部２の下端と胴部１０の上端とを連結する円錐台状筒体の肩部３とを有する。図１に例示される口部２の外周にはおねじ４が形成され、口部２の下端にはフランジ５が形成されている。そして、おねじ４とかみ合うめねじを有している図示せぬ有頂筒状の蓋が取り付けられることによってチューブ容器１００は密封されるように構成されている。フランジ５には、径方向の外方に向かって突出する突起や内方に向かってくぼむ切り欠きが形成されていても良く、蓋が有している切り欠きや突起とかみ合うことによって蓋が閉じた状態での固定を行うこともできる。
【００２４】
なお、頭部１は、蓋によって、チューブ容器１００が密封される構成であれば良い。例えば、チューブ容器１００は、ねじによらずにワンタッチで蓋が開閉される構成であっても良く、この場合の口部２はおねじ４を有していなくても構わない。
【００２５】
頭部１には、口部２や肩部３が適度の硬さとなるように成形することができ、胴部１０の材料との相溶性が高く、中身の品質に影響を与えず、中身に接触しても衛生的に支障のない材料が用いられる。
【００２６】
このような材料として頭部１には熱可塑性樹脂が用いられ、より具体的には低密度ポリエチレン、直鎖状低密度ポリエチレン、中密度ポリエチレン、高密度ポリエチレン、ポリプロピレン（ホモポリプロピレン、ブロック状ポリプロピレン、ランダムポリプロピレン）等のポリオレフィン樹脂や、オレフィンと、ビニル系モノマー、アクリル系モノマー、不飽和カルボン酸等の共重合性モノマーとの共重合体やこれらのブレンド組成物等のポリオレフィン系樹脂、及び上述の樹脂が、高密度ポリエチレンにブレンドされた樹脂等が用いられる。特に、耐熱性や、胴部１０との熱接着性の点から、直鎖状低密度ポリエチレンに高密度ポリエチレンがブレンドされた樹脂が用いられることが好ましい。そして、このような樹脂が用いられる頭部１の厚さは０．５ ｍｍ以上、１．５ ｍｍ以下であることが好ましい。
【００２７】
なお、頭部１は、口部２と、肩部３とを有すればその構成に特に限定はない。更に、頭部１の特に肩部３には、酸素等の気体の透過を防止するためにバリア材としての円錐台状筒体のロンデル成形体が積層されていても良い。
【００２８】
胴部１０は、フィルム状の積層体が筒状に成形されたものである。図１では、積層体の一対の対辺における一側の上に他側が重ねられた重ね部１１が接着されることによって筒状の胴部１０が形成されている。なお、重ね部１１の内側には、酸素等の気体の透過を防止するためにバリア材としてのバリアテープが貼られていても良い。更に、チューブ容器１００がバリアテープを備える構成の場合には、重ね部１１は、積層体の対辺における一側、及び他側が突き合わせられた形状であっても良い。
【００２９】
胴部１０の下端は、筒状に延びる積層体の一端において、その内側が重ねられて接着された底シール部１２によって封止されている。底シール部１２は、胴部１０に中身が充填された後に接着されれば良い。
【００３０】
次に、本実施形態に係る積層体について詳細に説明する。図２は、チューブ容器１００の胴部１０を構成する積層体２０の一例の拡大断面が示された概略断面図である。図２では、胴部１０が形成された際に外表面となる層が上側に示されている。積層体２０は例えば、図２に示されるような、外層から順に少なくとも、印刷基材層２１と、シーラント層２２と、金属蒸着層２３と、中間層２４と、バリア層２５と、シーラント層２６とを含む構造とすることができる。積層体２０は、印刷基材層２１が積層構造の外側に位置する表刷り印刷である。
【００３１】
印刷基材層２１は、透明、かつインキの接着性の良好な材料であれば良い。例えば、印刷基材層２１は、ポリエチレン（ＰＥ：PolyEthylene）層である。印刷基材層２１には例えば、押し出しポリエチレンを用いることができる。より具体的には、印刷基材層２１としては、押し出し低密度ポリエチレン（ＬＤＰＥ：Low Density PolyEthylene）フィルムが用いられることが好ましい。印刷基材層２１の厚さは２０ μｍ〜５０ μｍであることが好ましい。
【００３２】
なお、印刷基材層２１には、押し出し低密度ポリエチレンフィルムに限らず、例えば、直鎖状低密度ポリエチレン、中密度ポリエチレン、高密度ポリエチレンのフィルムを用いることができる。更に、印刷基材層２１には、インキの接着性を上げるために、コロナ放電処理、フレーム処理、プライマの塗布といった表面処理が行われたフィルムを用いることもできる。
【００３３】
印刷基材層２１には印刷層２７が形成される。図２の例示での印刷層２７は、印刷基材層２１の外表面側に形成されたいわゆる表面印刷である。積層体２０は、印刷層２７が最外面に位置するため、発色性や、色調の再現性に優れる。印刷層２７としては、最外面に位置するため、硬化後のインキ皮膜が強く、耐摩擦性や、対候性に優れたインキが用いられる。例えば、印刷層２７としては、紫外線（ＵＶ：UltraViolet）の照射でインキが硬化するＵＶ硬化インキが用いられることが好ましい。ＵＶ硬化インキには、光重合性ポリマー、光重合開始剤、顔料や染料等の着色剤等が含まれる。
【００３４】
なお、印刷基材層２１への印刷層２７の印刷方法は、フレキソ印刷であることが好ましい。フレキソ印刷によって、費用を抑え、生産性を高めることができる。
【００３５】
シーラント層２２、及びシーラント層２６はそれぞれ、熱によって溶融し、相互に融着する材料であれば良い。シーラント層２２と、シーラント層２６との材料は同一であっても良く異なっていても良い。少なくともシーラント層２２には透明な材料が用いられる。シーラント層２２、及びシーラント層２６には例えばポリオレフィンのフィルムを用いることができる。より具体的には、シーラント層２２、及びシーラント層２６としては、低温シール性に優れるポリエチレンのフィルム、特に低密度ポリエチレンのフィルムが用いられることが好ましい。シーラント層２２、及びシーラント層２６の厚さはそれぞれ８０ μｍ〜２５０ μｍであることが好ましい。シーラント層２２よりもシーラント層２６の厚さを大とすることもできる。
【００３６】
なお、シーラント層２２、及びシーラント層２６には、低密度ポリエチレンフィルムに限らず、例えば、中密度ポリエチレン、高密度ポリエチレン、直鎖状（線状）低密度ポリエチレン、ポリプロピレン、ポリエチレンやポリプロピレン等のポリオレフィン系樹脂がアクリル酸、メタクリル酸、マレイン酸、無水マレイン酸、フマール酸、イタコン酸、その他の不飽和カルボン酸で変性された酸変性ポリオレフィン系樹脂、ポリ酢酸ビニル系樹脂、ポリエステル系樹脂、ポリスチレン系樹脂、ポリアクリロニトリル、飽和ポリエステル、ポリビニルアルコール、その他の樹脂の１種乃至それ以上からなるヒートシール性フィルムを用いることができる。更に、上述されたヒートシール性フィルムには、酸化防止剤（フェノール系、硫黄系、リン系等）、滑剤（脂肪酸アミド等）、アンチブロッキング剤（シリカ等）、難燃化剤、無機や有機充填剤等の所望の添加剤を用いることができる。
【００３７】
シーラント層２２、及びシーラント層２６は例えば、主成分である上述された樹脂の１種乃至２種以上に上述された添加剤が任意に加えられて調製された樹脂組成物がＴダイ法、インフレーション法、その他の成形法によってフィルム状に成形されれば良い。
【００３８】
金属蒸着層２３は、アルミニウム箔等の金属箔が用いられずに、かつ積層体２０の外表面の側からみて高輝度な金属の光沢感が表現されるように構成されれば良い。このため、金属蒸着層２３の外表面には、蒸発された金属が付着した金属蒸着膜２８が形成される。金属蒸着膜２８は、金属蒸着層２３の全面に形成されていても良い。なお、金属蒸着層２３は、バリア層２５と同様にバリア性を有する。金属蒸着層２３を構成する基材には、金属蒸着膜２８が形成される際の強度を充分に有し、かつ金属蒸着膜２８を良好に保持する樹脂フィルムを用いることができる。例えば、金属蒸着層２３は、金属の蒸着されたポリエチレンテレフタラート層である。
【００３９】
より具体的には、金属蒸着層２３の基材としては、二軸延伸ポリエチレンテレフタラートフィルムや、二軸延伸ポリプロピレンフィルムが用いられ、金属蒸着膜２８の材料としてはアルミニウムが用いられることが好ましい。すなわち、金属蒸着層２３には、アルミニウム蒸着二軸延伸ポリエチレンテレフタラート（ＶＭ−ＢＯＰＥＴ：Vacuum Metalized Biaxially Oriented PolyEthylene Terephthalate）フィルムや、アルミニウム蒸着二軸延伸ポリプロピレン（ＶＭ−ＢＯＰＰ：Vacuum Metalized Biaxially Oriented PolyPropylene）フィルムが用いられることが好ましい。なお、光沢がより優れるという点で無延伸フィルムよりも二軸延伸フィルムが用いられることが好ましい。金属蒸着層２３の厚さは５ μｍ〜２５ μｍであることが好ましい。更に、金属蒸着膜２８の厚さは４００ Å〜５００ Åであることが好ましい。
【００４０】
なお、金属蒸着層２３の基材には、二軸延伸ポリエチレンテレフタラートフィルムや、二軸延伸ポリプロピレンフィルム以外にも、例えば、ポリエステル、ポリアミド、ポリオレフィン、ポリ塩化ビニル、ポリカーボネート、ポリ塩化ビニリデン、ポリビニルアルコール、エチレン−酢酸ビニル共重合体ケン化物、その他のフィルムを用いることができる。更に、金属蒸着層２３の表面には予め、金属蒸着膜２８の密着性を高めるために、蒸着プライマ等をコーティングすることができ、その他、所要の前処理を任意に施すことができる。
【００４１】
金属蒸着膜２８の材料としてはアルミニウムに限らず、例えば、アルミニウム、クロム、ニッケル、銅、亜鉛、銀、インジウム、白金、金といった任意の適切な金属を用いることができる。なお、金属蒸着層２３への金属蒸着膜２８の形成方法は、真空蒸着、スパッタリング、イオンプレーティングといった気相法の物理的蒸着（ＰＶＤ：Physical Vapor Deposition）であっても良く、プラズマ蒸着等の化学的蒸着（ＣＶＤ：Chemical Vapor Deposition）であっても良く、電気メッキ等の液相法による薄膜形成法であっても良い。
【００４２】
中間層２４は、積層体２０の厚さを調整するために設けられる。中間層２４が設けられることによって頭部１との接着性を向上させることができる。中間層２４にはオレフィン樹脂を用いることができる。より具体的には、中間層２４としては、いわゆる腰の弱い（柔らかい）低密度ポリエチレンや、直鎖状低密度ポリエチレン、中密度ポリエチレンのフィルムが用いられることが好ましい。これらのポリエチレンフィルムは透明であっても良く、例えば乳白ポリエチレンフィルムのように着色されていても良い。中間層２４として、乳白ポリエチレンフィルムが用いられることで積層体２０の光沢性が際立つ。中間層２４の厚さは５０ μｍ〜１２０ μｍであることが好ましい。
【００４３】
なお、中間層２４には、腰を出す（硬くする）ために高密度ポリエチレンが用いられても良く、ポリプロピレンを用いることもできる。しかしながら、厚すぎるポリプロピレンでは胴部１０からしなやかさが失われ、逆に、薄すぎるポリプロピレンでは頭部１との接着性が低下して好ましくない。
【００４４】
バリア層２５は、酸素ガス、水蒸気等に対するガスバリア性、太陽光、特に紫外線に対する遮光性、中身の香気成分の保香性等を有する材料であれば良い。このため、バリア層２５の外表面には、蒸発された無機物が付着した蒸着膜２９が形成される。バリア層２５を構成する基材には、蒸着膜２９が形成される際の強度を充分に有し、かつ蒸着膜２９を良好に保持する樹脂フィルムを用いることができる。より具体的には、バリア層２５の基材としては、二軸延伸ポリエチレンテレフタラートフィルムが用いられ、蒸着膜２９の材料としてはシリカ（酸化珪素：ＳｉＯｘ）が用いられることが好ましい。バリア層２５の厚さは５ μｍ〜２５ μｍであることが好ましい。更に、蒸着膜２９の厚さは２００ Å〜５００ Åであることが好ましい。
【００４５】
なお、バリア層２５の基材には、二軸延伸ポリエチレンテレフタラートフィルム以外にも、例えば、ポリエステル、ポリアミド、ポリオレフィン、ポリ塩化ビニル、ポリカーボネート、ポリ塩化ビニリデン、ポリビニルアルコール、エチレン−酢酸ビニル共重合体ケン化物、その他のフィルムを用いることができる。更に、バリア層２５の表面には予め、蒸着膜２９の密着性を高めるために、蒸着プライマ等をコーティングすることができ、その他、所要の前処理を任意に施すことができる。
【００４６】
蒸着膜２９の材料としてはシリカに限らず、例えば、アルミナ（酸化アルミニウム）や、アルミナとシリカとの混合物のような任意の適切な無機物を用いることができる。なお、金属蒸着層２３と、バリア層２５とで二重のバリア性が発揮される。そして、バリア層２５には、金属蒸着層２３が用いられても良い。そして、バリア層２５への蒸着膜２９の形成方法は金属蒸着層２３と同様に、真空蒸着、スパッタリング、イオンプレーティング、プラズマ蒸着や、電気メッキ等の薄膜形成法であっても良い。
【００４７】
積層体２０には、例えばオーバーコート層のような上述された各層とは別の層が含まれていても良い。そして、金属蒸着層２３よりも外表面の側の層はいずれも透明な材料が用いられる。
【００４８】
上述された各層を接着する層として接着層が形成される。接着層を構成する樹脂は、接着する各層を構成する樹脂によって適宜選択される。なお、図２において、接着層の図示は省略されている。
【００４９】
接着層を構成する樹脂には例えば、イソシアネート系（ウレタン系）、ポリエチレンイミン系、ポリブタジエン系、有機チタン系、その他のアンカーコート剤や、ラミネート用接着剤を任意に用いることができる。そして、接着剤が一方の層に塗布された後に乾燥され、もう一方の層と圧着されるドライラミネートによって２層を接着することができる。接着剤の塗布量は、接着強度を確保し、積層体２０の剥離を防止する観点から３ ｇ／ｍ２以上であることが好ましい。一方で、接着剤の塗布量は、経済性や、溶剤の残留による不具合の防止の観点から５ ｇ／ｍ２以下であることが好ましい。
【００５０】
接着層を構成する樹脂には例えば、低密度ポリエチレン、直鎖状低密度ポリエチレン、ポリプロピレン、エチレン−ビニルアルコール、エチレン−メタクリル酸共重合体、エチレン−アクリル酸共重合体、アイオノマー、無水マレイン酸変性ポリオレフィン、その他の溶融樹脂を用いることもできる。そして、必要に応じてアンカーコート剤が塗布された後に押し出された溶融樹脂が積層される押し出しラミネートによって接着することができる。溶融樹脂による接着層の厚さは、１５ μｍ〜６０ μｍであれば接着性に優れる。なお、溶融樹脂による接着層は一層に限定されず、２層以上積層されていても良い。これによって、より優れた接着性を確保することができる。
【００５１】
なお、各層の積層は、上述されたドライラミネートや、押し出しラミネートには限定されず、例えば、ウエットラミネート、無溶剤型ドライラミネート、Ｔダイ共押し出し成形法、共押し出しラミネート、インフレーション法、その他の任意の方法で行うことができる。そして、ラミネートが行われる際には必要に応じて、コロナ処理、オゾン処理等の前処理を各層の表面に対して行うことができる。
【００５２】
以上のような各層が接着層を介して積層され、積層体２０が構成される。胴部１０は、筒状とされた積層体２０の重ね部１１が接着されることによって形成される。重ね部１１は、例えば熱融着することによって接着することができる。熱融着には、バーシール、回転ロールシール、ベルトシール、インパルスシール、高周波シール、超音波シール、火炎シール等の方法を用いることができる。
【００５３】
チューブ容器１００は、予め形成された頭部１と、胴部１０とを接着することによって作製しても良く、頭部１の成形の際に、胴部１０を溶着することによって作製（チュービング）しても良い。頭部１の成形には、例えばコンプレッション成形法を用いることができる。例えば、胴部１０の装着されたマンドレルの上部に配置された雄型の成形金型の上に環状に押し出された溶融樹脂がその上から雌型の成形金型で型締めされ、圧縮、冷却されることによって胴部１０の一端に頭部１の接着されたチューブ容器１００を成形できる。
【００５４】
頭部１と、胴部１０とが接着されたチューブ容器１００には例えば射出成形によって形成された蓋が取り付けられる。なお、必要に応じて口部２には更に、密封シールが取り付けられていても良い。
【００５５】
チューブ容器１００に収容される中身は胴部１０の下端から充填することができる。チューブ容器１００の中身としては、練り歯磨き等のトイレタリー、洗顔クリーム等の化粧品、軟膏等の医薬品、練りわさび等の食料品等を充填することができる。中身の充填されたチューブ容器１００の胴部１０の下端がヒートシールされ、底シール部１２が形成されることで充填体を得ることができる。
【００５６】
＜第１の実施形態＞
本実施形態に係るチューブ容器１００を構成する積層体２０は種々の形態を採ることができる。次に、より具体的な形態について詳細に説明する。
【００５７】
第１の実施形態に係る積層体２０は、外層から順に、（印刷層２７）／押し出しＬＤＰＥ（厚さが２０ μｍ）（印刷基材層２１）／ＬＤＰＥフィルム（８０ μｍ）（シーラント層２２）／ＶＭ−ＢＯＰＥＴフィルム（１２ μｍ）（金属蒸着層２３）／乳白ＰＥフィルム（８０ μｍ）（中間層２４）／ＳｉＯｘ蒸着ＢＯＰＥＴフィルム（１２ μｍ）（バリア層２５）／ＬＤＰＥフィルム（８０ μｍ）（シーラント層２６）の層構成を有している。なお、アルミニウム蒸着二軸延伸ポリエチレンテレフタラートフィルムのアルミニウム蒸着膜（金属蒸着膜２８）の厚さは５００ Åとされる。次に示される手順によって第１の実施形態に係る積層体２０を製造することができる。
【００５８】
まず、厚さが８０ μｍの低密度ポリエチレンフィルムに接着層としての低密度ポリエチレンが２０ μｍの厚さで溶融押し出し積層される。この接着層の面に、厚さが１２ μｍのシリカ蒸着二軸延伸ポリエチレンテレフタラートフィルムが積層される。
【００５９】
シリカ蒸着二軸延伸ポリエチレンテレフタラートフィルムの全面には、２液硬化型のポリウレタン系ラミネート用接着剤がグラビアロールコート法で厚さが４．０ ｇ／ｍ２（乾燥状態）となるように塗布されてラミネート用接着剤層が形成される。そして、ラミネート用接着剤層面に、厚さが８０ μｍの乳白ポリエチレンフィルムが重ね合わされ、その両者がドライラミネートされて積層される。
【００６０】
次に、乳白ポリエチレンフィルムの面に、接着層としての低密度ポリエチレンが２０ μｍの厚さで溶融押し出し積層される。この接着層の面に、厚さが１２ μｍのアルミニウム蒸着二軸延伸ポリエチレンテレフタラートフィルムが積層され、更に、接着層としての低密度ポリエチレンが２０ μｍの厚さで溶融押し出し積層される。そこに、厚さが８０ μｍの低密度ポリエチレンフィルムが積層される。次に、低密度ポリエチレンフィルムの面に、低密度ポリエチレンが２０ μｍの厚さで溶融押し出し積層される。
【００６１】
この押し出し低密度ポリエチレンの表面にフレキソ印刷が行われる。積層体２０の最外面に印刷されることによって発色性、及び色調の再現性に優れた印刷層２７が形成され、金属蒸着層２３から透過する光沢と重なることで意匠性が高められる。
【００６２】
このようにして、アルミニウム箔に遜色のない優れた光沢性を有するチューブ容器１００を構成する上述された層構成の積層体２０を製造することができる。
【００６３】
＜第２の実施形態＞
第２の実施形態に係る積層体２０は、外層から順に、（印刷層２７）／押し出しＬＤＰＥ（２０ μｍ）（印刷基材層２１）／ＬＤＰＥフィルム（８０ μｍ）（シーラント層２２）／ＶＭ−ＢＯＰＰフィルム（１２ μｍ）（金属蒸着層２３）／乳白ＰＥフィルム（８０ μｍ）（中間層２４）／ＳｉＯｘ蒸着ＢＯＰＥＴフィルム（１２ μｍ）（バリア層２５）／ＬＤＰＥフィルム（８０ μｍ）（シーラント層２６）の層構成を有している。
【００６４】
第２の実施形態に係る積層体２０は、金属蒸着層２３が、アルミニウム蒸着二軸延伸ポリプロピレンである点で第１の実施形態に係る積層体２０とは異なる。なお、アルミニウム蒸着二軸延伸ポリプロピレンフィルムのアルミニウム蒸着膜（金属蒸着膜２８）の厚さは５００ Åとされる。アルミニウム蒸着二軸延伸ポリエチレンテレフタラートの替わりにアルミニウム蒸着二軸延伸ポリプロピレンが用いられる以外は上述された第１の実施形態の手順と同様に第２の実施形態に係る積層体２０を製造することができる。そして、第１の実施形態と同様に、アルミニウム箔に遜色のない優れた光沢性を有する第２の実施形態に係るチューブ容器１００を構成する積層体２０を製造することができる。
【００６５】
＜第３の実施形態＞
図３は、第３の実施形態に係る積層体２０の拡大断面が示された概略断面図である。第３の実施形態に係る積層体２０は、外層から順に、（印刷層２７）／押し出しＬＤＰＥ（２０ μｍ）（印刷基材層２１）／ＬＤＰＥフィルム（８０ μｍ）（シーラント層２２）／ＶＭ−ＢＯＰＥＴフィルム（１２ μｍ）（金属蒸着層２３）／乳白ＰＥフィルム（８０ μｍ）（中間層２４）／ＶＭ−ＢＯＰＥＴフィルム（１２ μｍ）（バリア層２５）／ＬＤＰＥフィルム（８０ μｍ）（シーラント層２６）の層構成を有している。
【００６６】
第３の実施形態に係る積層体２０は、バリア層２５が、アルミニウム蒸着二軸延伸ポリエチレンテレフタラートである点で第１の実施形態に係る積層体２０とは異なる。すなわち、第３の実施形態に係る積層体２０は、バリア層２５が、金属蒸着層２３と同じ構成である。なお、アルミニウム蒸着二軸延伸ポリエチレンテレフタラートフィルムのアルミニウム蒸着膜（金属蒸着膜２８、及び蒸着膜２９）の厚さは５００ Åとされる。シリカ蒸着二軸延伸ポリエチレンテレフタラートの替わりにアルミニウム蒸着二軸延伸ポリエチレンテレフタラートが用いられる以外は上述された第１の実施形態の手順と同様に第３の実施形態に係る積層体２０を製造することができる。そして、第１の実施形態と同様に、アルミニウム箔に遜色のない優れた光沢性を有する第３の実施形態に係るチューブ容器１００を構成する積層体２０を製造することができる。
【００６７】
なお、これらの実施形態は、本実施形態に係る積層体２０の層構成の一例を示したに過ぎず、これによって本開示は限定されるものではない。
【００６８】
以上に説明がなされたように、本実施形態に係るチューブ容器１００の胴部１０を構成する積層体２０は、外層から順に少なくとも、印刷基材層２７と、シーラント層２２と、金属蒸着層２３と、中間層２４と、バリア層２５と、シーラント層２６とを含む。
【００６９】
本実施形態に係る構成よれば、積層体２０が、金属蒸着層２３を一体で含んで形成されるため製造の工程、及び費用が余計にかかることがない。更に、金属蒸着層２３は一体で形成されるため、チューブ容器１００の使用時に剥離することが効果的に防止される。更に、金属蒸着層２３を有する積層体２０では、高輝度インキでは表現しきれないより豊かな光沢が得られる。
【００７０】
一方で、チューブ容器１００には金属箔が使用されていないため、チューブ容器１００の使用時における繰り返される変形によってもしわや、割れ、ピンホールが発生せず、密封性が低下することが防止される。更に、チューブ容器１００は金属を含んでいないため、易廃棄性を有することができる。
【００７１】
したがって、本実施形態によれば、アルミニウム箔に遜色のない優れた光沢性を有し、意匠性の高い積層体２０、及びチューブ容器１００を提供することができる。
【実施例】
【００７２】
以下に、実施例を示して、本開示を更に詳細、かつ具体的に説明する。しかしながら、本開示は、以下の実施例に限定されるものではない。
【００７３】
＜材料、及び製造方法＞
［実施例１］
図４は、実施例１、及び実施例２に係る積層体２０ａの拡大断面が示された概略断面図である。金属蒸着膜２８として厚さが５００ Åのアルミニウムが蒸着された厚さが１２ μｍのＶＭ−ＢＯＰＥＴフィルムが金属蒸着層２３として用意された。そして、ＶＭ−ＢＯＰＥＴフィルムのアルミニウムの蒸着面に接着層として、易接着層、及び低密度ポリエチレンが２０ μｍの厚さで溶融押し出し積層された。そこに、シーラント層２２として厚さが８０ μｍの低密度ポリエチレンフィルムが積層された。次に、低密度ポリエチレンフィルムの面に、印刷基材層２１として低密度ポリエチレンが２０ μｍの厚さで溶融押し出し積層された。この押し出し低密度ポリエチレンの表面に印刷層２７の色インキとして、２液混合型のウレタン系樹脂の特色藍、特色紅、特色紺が用いられ、それぞれの色にグラデーションがつけられて印刷された。なお、このように印刷される色インキの厚さによって光沢性を調整することもできる。このようにして、実施例１に係る積層体２０ａが得られた。
【００７４】
［実施例２］
ＶＭ−ＢＯＰＥＴフィルムに替えて、厚さが１２ μｍのＶＭ−ＢＯＰＰフィルムが用いられた以外は、実施例１と同様であった。
【００７５】
［比較例１］
図５は、比較例１の積層体１２０ａの拡大断面が示された概略断面図である。ＶＭ−ＢＯＰＥＴフィルムに替えて、厚さが９ μｍのアルミニウム層１２３が用いられた以外は、実施例１と同様であった。
【００７６】
［比較例２］
図６は、比較例２の積層体２２０ａの拡大断面が示された概略断面図である。ＶＭ−ＢＯＰＥＴフィルムに替えて、アルミニウムの蒸着されていない厚さが１２ μｍのＢＯＰＥＴフィルム２２３が用いられ、更に、印刷基材層２１の押し出し低密度ポリエチレンの表面に、色インキとして、ウレタン系樹脂の特色藍、特色紅、特色紺に加えて高輝度銀インキが用いられた印刷層２２７が用いられた以外は、実施例１と同様であった。
【００７７】
＜評価方法＞
（官能検査）
実施例１、実施例２、比較例１、及び比較例２の積層体２０ａ、１２０ａ、及び２２０ａについて２０代〜７０代の１００人のモニタによって光沢感が判定された。評価基準は、◎：金属と同等の光沢感、○：金属に近い光沢感、△：金属にはやや劣る光沢感、×：金属にはかなり劣る光沢感とされ、最も人数が多かった評価が最終評価とされた。
【００７８】
＜結果＞
上述された官能検査に基づいて、実施例１、実施例２、比較例１、及び比較例２の各積層体２０ａ、１２０ａ、及び２２０ａの最終評価がなされた。表１には、最終評価の結果が示されている。
【００７９】
【表１】
2017114508.tif 000003
【００８０】
上述された実施例から以下の点が導き出された。表１に示されたように、実施例１、及び実施例２の積層体２０ａはそれぞれ、金属と同等の高輝度な光沢感が表現されているものと判定された。一方で、比較例２の積層体２２０ａは、金属と比べるとマット調であり、金属にはかなり劣る光沢感と判定された。
【００８１】
以上の実施例１、及び実施例２の結果から、本実施形態に係る積層体２０、及びこの積層体２０から構成されるチューブ容器１００は、アルミニウム箔に遜色のない優れた光沢性を有することが示された。
【産業上の利用可能性】
【００８２】
本開示は、積層体２０によって構成され、中身を絞り出すために押しつぶすことが可能なチューブ容器１００に好適に利用することができる。しかしながら、本開示は、上述された実施形態に限定されるものではない。本開示のチューブ容器１００に充填される中身も、流動性を有し、絞り出して用いられるものであれば特に限定されず、化粧品、洗剤、医薬品、雑貨品等の日用品や、飲料、調味料等の食品、接着剤等の工業用品、その他であっても良い。更に、本開示に係るチューブ容器１００は、その外観が、高輝度な金属の光沢感を有しているため、生活空間を上質に演出する備品用にも適している。
【符号の説明】
【００８３】
１０  胴部
２０  積層体
２１  印刷基材層
２２、２６  シーラント層
２３  金属蒸着層
２４  中間層
２５  バリア層
２７  印刷層
１００  チューブ容器
【図１】
2017114508.tif 000004
【図２】
2017114508.tif 000005
【図３】
2017114508.tif 000006
【図４】
2017114508.tif 000007
【図５】
2017114508.tif 000008
【図６】
2017114508.tif 000009